СПОСОБ ПОЛУЧЕНИЯ ГИАЛУРОНИДАЗНОЙ БИОРАЗЛАГАЕМОЙ ПЛЕНКИ

1. Способ получения пленок, подвергающихся биоразложению, с дополнительным введением фермента гиалуронидазы включает пленкообразующий полимер в качестве основы, реагент для модификации реологических характеристик, раствор фермента в воде, пластификатор, придающий изделию гибкость, отличающийся тем, что в качестве пленкообразующего полимера выступает метилцеллюлоза с содержанием метоксильных групп от 26 до 33%.
2. Способ по п.1, отличающийся тем, что используют 3-4% водный раствор метилцеллюлозы марки МЦ-100.
3. Способ по п.1, отличающийся тем, что используют метилцеллюлозу с содержанием метоксильных групп 28%.
4. Способ по п.1, отличающийся тем, что пленки, подвергающиеся биоразложению, дополнительно включают в себя реагент на основе белка животного происхождения желатина для модификации реологических характеристик.
5. Способ по п.1, отличающийся тем, что реагент для модификации реологических характеристик включают в пленки в виде водного раствора с концентрацией 1-2%.
6. Способ по п.1, отличающийся тем, что в состав пленки вводят пластификатор глицерин, придающий изделию гибкость.
7. Способ по п.1, отличающийся тем, что пластификатор, придающий изделию гибкость, включают в пленки в виде водного раствора с концентрацией 0,5-1%.
8. Способ по п.1, отличающийся тем, что пленки, подвергающиеся биоразложению, включают в себя раствор фермента для усиления биодоступности лекарственных и косметических средств - гиалуронидазу.
9. Способ по п.1, отличающийся тем, что фермент включают в пленки в виде водного раствора с концентрацией 0,7-0,8%.
10. Способ по п.1, отличающийся тем, что пленки, подвергающиеся биоразложению, должны содержать реагенты в следующем соотношении метилцеллюлоза:глицерин:желатин:фермент:вода - 29,34 (мас.%):56 (мас.%):6,03 (мас.%):7 (мас.%):1,63 (мас.%) соответственно.
3
11. Способ по п.1, отличающийся тем, что толщина получаемой пленки 0,075-0,085 мм, плотностью 0,77-0,78 г/см, остаточное содержание влаги 4-6%.
12. Способ по п.1, отличающийся тем, что пленки высыхают в течение 36-48 ч при температуре 20-24°C.